МАССА ДЛЯ ПРОИЗВОДСТВА ГИПСОВЫХ ПЛИТ
MASS FOR PRODUCTION OF GYPSUM PLATES

Изобретение касается производства строительных материалов на основе гипсового вяжущего.
Известна масса для производства гипсовых плит, включающая, мас.ч.: воду 700; макулатуру 15; двуводный гипс или фосфогипс 85; мочевиноформальдегидную смолу 5; крахмал 2,5 [1]. Такая масса содержит токсичный компонент - мочевиноформальдегидную смолу.
Задача изобретения состоит в обеспечении экологической безопасности гипсовых плит, полученных из массы.
Технический результат достигается тем, что масса для производства гипсовых плит, включающая воду, макулатуру, двуводный гипс или фосфогипс, дополнительно содержит буру и древесные опилки, причем компоненты находятся при следующем соотношении, мас.ч.: вода 37,5-43; макулатура 7-11; двуводный гипс или фосфогипс 40-42; бура 0,5-1; древесные опилки 7-11.
В таблице приведены составы массы для производства гипсовых плит.
Компоненты
Содержание, мас.ч. в составах
1
2
3
4
5
6
Вода
43
40,25
37,5
43
40,25
37,5
Макулатура
7
9
11
7
9
11
Двуводный гипс
42
41
40
-
-
-
Фосфогипс
-
-
-
42
41
40
Бура
1
0,75
0,5
1
0,75
0,5
Древесные опилки
7
9
11
7
9
11
2
Компоненты дозируют в требуемых количествах. Макулатуру, предварительно нарезанную на куски площадью 2-16 см, древесные опилки, просеянные через сетку №5, смешивают. Двуводный гипс или фосфогипс смешивают с бурой и затворяют водой. В полученную массу вводят смесь макулатуры и древесных опилок. Все компоненты перемешивают и формуют из нее плиты, которые сушат до влажности не более 5%. Гипсовые плиты экологически безопасны.
Источник информации
1. Воробьев Х.С. Гипсовые вяжущие и изделия (Зарубежный опыт). - М.: Стройиздат, 1983. - C.176.